(57)【要約】  【課題】ハロゲン及び赤リン系難燃剤を使用しないで、高難燃性を有し、さらに電気絶縁性、耐ヒートショック性、注型作業性、沈降安定性のバランスに優れた、樹脂組成物を提供する。  【解決手段】ビスフェノールＡ型液状エポキシ樹脂、ダイマー酸変性エポキシ樹脂、表面を脂肪酸処理した金属水酸化物を必須成分とし、表面を脂肪酸処理した金属水酸化物の配合量が４０ｐｈｒ〜３００ｐｈｒである。または、ビスフェノールＡ型液状エポキシ樹脂、ダイマー酸変性エポキシ樹脂、表面を脂肪酸処理した金属水酸化物、および、表面処理していない金属水酸化物を必須成分とし、表面を脂肪酸処理した金属水酸化物の配合量が４０ｐｈｒ〜１５０ｐｈｒ、表面を脂肪酸処理した金属水酸化物及び表面処理していない金属水酸化物の合計配合量が１７５ｐｈｒ〜３００ｐｈｒである。【選択図】  図１
2004269852.tif 000002
【特許請求の範囲】
【請求項１】
ビスフェノールＡ型液状エポキシ樹脂、ダイマー酸変性エポキシ樹脂、表面を脂肪酸処理した金属水酸化物を必須成分とし、前記表面を脂肪酸処理した金属水酸化物の配合量が４０ｐｈｒ〜３００ｐｈｒである、ことを特徴とする樹脂組成物。
【請求項２】
ビスフェノールＡ型液状エポキシ樹脂、ダイマー酸変性エポキシ樹脂、表面を脂肪酸処理した金属水酸化物、および、表面処理していない金属水酸化物を必須成分とし、前記表面を脂肪酸処理した金属水酸化物の配合量が４０ｐｈｒ〜１５０ｐｈｒ、前記表面を脂肪酸処理した金属水酸化物及び前記表面処理していない金属水酸化物の合計配合量が１７５ｐｈｒ〜３００ｐｈｒである、ことを特徴とする樹脂組成物。
【請求項３】
ビスフェノールＡ型液状エポキシ樹脂、ダイマー酸変性エポキシ樹脂、表面を脂肪酸処理した金属水酸化物、表面処理していない金属水酸化物、および、テトラゾール骨格を有する有機化合物を必須成分とし、前記表面を脂肪酸処理した金属水酸化物の配合量が４０ｐｈｒ〜１５０ｐｈｒ、テトラゾール骨格を有する有機化合物が２０ｐｈｒ〜１００ｐｈｒ、前記表面を脂肪酸処理した金属酸化物、前記表面処理していない金属酸化物、および、テトラゾール骨格を有する有機化合物の合計配合量が１９５ｐｈｒ〜３００ｐｈｒである、ことを特徴とする樹脂組成物。
【請求項４】
請求項１ないし３のいずれかに記載の樹脂組成物において、
前記金属水酸化物は水酸化アルミニウムである、ことを特徴とする樹脂組成物。
【請求項５】
請求項１ないし４のいずれかに記載の樹脂組成物において、
エポキシ樹脂中の前記ビスフェノールＡ型液状エポキシ樹脂の比率が５０ｗｔ％〜７０ｗｔ％であり、エポキシ樹脂中の前記ダイマー酸変性エポキシ樹脂の比率は、３０ｗｔ％〜５０ｗｔ％である、ことを特徴とする樹脂組成物。
【請求項６】
請求項１ないし５のいずれかに記載の樹脂組成物において、
硬化剤として酸無水物を含むことを特徴とする樹脂組成物。
【請求項７】
請求項１ないし６のいずれかに記載の樹脂組成物において、
硬化物の熱変形温度が３５℃〜５５℃である、ことを特徴とする樹脂組成物。
【請求項８】
絶縁ケースと、表面に抵抗体が形成され、前記絶縁ケース内に、その表面がケースの内底部と対向するように収納された回路基板と、前記絶縁ケースの側面に取り囲まれた前記回路基板の裏面側に請求項１ないし７のいずれかに記載の樹脂組成物が充填されてなる可変抵抗器。
【発明の詳細な説明】
【技術分野】
【０００１】
本発明は、不要なガスを発生することなく高難燃性を有し、さらに電気絶縁性、耐ヒートショック性、注型作業性、沈降安定性のバランスに優れた、樹脂組成物およびこの樹脂組成物を用いた可変抵抗器に関する。
【背景技術】
【０００２】
例えばテレビ受像機のフライバックトランスに用いられるフォーカスパックなどの高圧部品は、回路基板などがケースに収納された状態で樹脂が注入充填されることによってその絶縁・封止が行われる。この場合、高圧部品の絶縁・封止に用いられる注型樹脂は、高いレベルでの難燃性、電気絶縁性、耐ヒートショック性、注型作業性が要求される。
【０００３】
この用途で使用される樹脂は、電気絶縁性、注型作業性、コストの面で優れることから、エポキシ樹脂がよく用いられている。一般にエポキシ樹脂は可燃性材料であるが、このようなエポキシ樹脂を採用したものであっても、高圧部品としては難燃性の高いものにする必要がある。エポキシ樹脂に難燃性を付与する場合、従来においては、エポキシ樹脂本来の優れた特性の低下を最小限に抑えるため、少量配合で高い難燃性効果を期待できるハロゲンまたは赤リン系難燃剤を配合することが提案されている。
【０００４】
しかしながら、ハロゲン系難燃剤は燃焼時にハロゲン元素系のガスを発生するおそれが指摘されており、使用を控える傾向にある。また、赤リン系難燃剤も高温下でリン系のガスを発生するおそれが指摘されており、使用を控える傾向にある。このため、ハロゲン及び赤リン系難燃剤を使用しないで、高難燃性を有し、さらに電気絶縁性、耐ヒートショック性、注型作業性のバランスに優れた、高圧部品注型用樹脂組成物が求められている。
【０００５】
従来においては、このようなハロゲン及び赤リン系難燃剤を使用しないで、エポキシ樹脂に高い難燃性を付与するために、水酸化アルミニウム、水酸化マグネシウムなどの金属水酸化物を樹脂剤中に高充填することが提案されている（特許文献１，２，３参照）。
【特許文献１】特開平９−２４１４８３号公報（全頁）
【特許文献２】特開平５−２５３６９号公報（全頁）
【特許文献３】特開平１１−１１６７７７号公報（全頁）
【発明の開示】
【発明が解決しようとする課題】
【０００６】
しかしながら、従来の金属水酸化物を高充填する方法では、樹脂の粘度が上昇するため注型作業性が低下する問題があった。また、保管されているときなどにおいて充填材の沈降により硬い沈降層が形成され、使用する際にその沈降したものを再度分散するよう攪拌処理しなければならず、煩雑な作業を必要とするという問題があった。
【０００７】
そこで、本発明は、ハロゲン及び赤リン系難燃剤を使用しないで、高難燃性を有し、さらに電気絶縁性、耐ヒートショック性、注型作業性、沈降安定性のバランスに優れた、樹脂組成物および可変抵抗器を提供することを解決すべき課題としている。
【課題を解決するための手段】
【０００８】
本発明に係る第１の樹脂組成物は、ビスフェノールＡ型液状エポキシ樹脂、ダイマー酸変性エポキシ樹脂、表面を脂肪酸処理した金属水酸化物を必須成分とし、前記表面を脂肪酸処理した金属水酸化物の配合量が４０ｐｈｒ〜３００ｐｈｒであることを特徴とする。
【０００９】
本発明に係る第１の樹脂組成物によれば、ビスフェノールＡ型液状エポキシ樹脂とダイマー酸変性エポキシ樹脂とを必須成分として含むエポキシ樹脂で構成されることによって、高い電気絶縁性と耐ヒートショック性とを両立できる。また、この樹脂組成物には、表面を脂肪酸処理した金属水酸化物の配合量が、４０ｐｈｒ〜３００ｐｈｒであることによって、液状の樹脂内に金属水酸化物が親和され易くかつ分散され易くなっているので、沈降しにくくなる。金属水酸化物を混合していることにより、エポキシ樹脂としての難燃性は高められるとともに、不要なガスの発生も回避できる。
【００１０】
ここで、ｐｈｒ（ｐａｒｔｓ  ｐｅｒ  ｈｕｎｄｒｅｄ  ｒｅｓｉｎ）はエポキシ樹脂１００に対する添加量（重量部）である。また、表面を脂肪酸処理した金属水酸化物の配合量について、「４０ｐｈｒ〜３００ｐｈｒ」としているのは、４０ｐｈｒ以上で３００ｐｈｒ以下であることを意味する。
【００１１】
本発明に係る第２の樹脂組成物は、ビスフェノールＡ型液状エポキシ樹脂、ダイマー酸変性エポキシ樹脂、表面を脂肪酸処理した金属水酸化物、および、表面処理していない金属水酸化物を必須成分とし、前記表面を脂肪酸処理した金属水酸化物の配合量が４０ｐｈｒ〜１５０ｐｈｒ、前記表面を脂肪酸処理した金属水酸化物及び前記表面処理していない金属水酸化物の合計配合量が１７５ｐｈｒ〜３００ｐｈｒであることを特徴とする。
【００１２】
本発明に係る第２の樹脂組成物によれば、ビスフェノールＡ型液状エポキシ樹脂とダイマー酸変性エポキシ樹脂とを必須成分として含むエポキシ樹脂で構成されることによって、高い電気絶縁性と耐ヒートショック性とを両立できる。また、この樹脂組成物には、表面を脂肪酸処理した金属水酸化物と表面処理していない金属水酸化物とが所要量の比率で配合されていることによって、液状の樹脂内に金属酸化物が親和され易くかつ分散され易くなっているので、沈降しにくくなる。金属水酸化物を混合していることにより、エポキシ樹脂としての難燃性は高められるとともに、不要なガスの発生も回避できる。
【００１３】
ここで、ｐｈｒはエポキシ樹脂１００に対する添加量（重量部）である。また、表面を脂肪酸処理した金属水酸化物の配合量について、「４０ｐｈｒ〜１５０ｐｈｒ」としているのは、４０ｐｈｒ以上で１５０ｐｈｒ以下であることを意味する。同じく、金属水酸化物の合計配合量について、「１７５ｐｈｒ〜３００ｐｈｒ」としているのは、１７５ｐｈｒ以上で３００ｐｈｒ以下であることを意味する。
【００１４】
本発明に係る第３の樹脂組成物は、ビスフェノールＡ型液状エポキシ樹脂、ダイマー酸変性エポキシ樹脂、表面を脂肪酸処理した金属水酸化物、表面処理していない金属水酸化物、およびテトラゾール骨格を有する有機化合物を必須成分とし、前記表面を脂肪酸処理した金属水酸化物の配合量が４０ｐｈｒ〜１５０ｐｈｒ、テトラゾール骨格を有する有機化合物が２０ｐｈｒ〜１００ｐｈｒ、前記表面を脂肪酸処理した金属酸化物、前記表面処理していない金属酸化物、およびテトラゾール骨格を有する有機化合物の合計配合量が１９５ｐｈｒ〜３００ｐｈｒである。
【００１５】
本発明に係る第３の樹脂組成物によれば、エポキシ樹脂本体の優れた注型作業性と電気絶縁性とを維持しながら、高い難燃性が得られる。
【００１６】
本発明に係る第１ないし第３のいずれかの樹脂組成物において、前記金属水酸化物は水酸化アルミニウムであることが好ましい。なお、金属水酸化物としては、他に、マグネシウムなどの金属からなるものでもよい。
【００１７】
本発明に係る第１ないし第３のいずれかの樹脂組成物において、エポキシ樹脂中の前記ビスフェノールＡ型液状エポキシ樹脂の比率が５０ｗｔ％〜７０ｗｔ％であり、エポキシ樹脂中の前記ダイマー酸変性エポキシ樹脂の比率は、３０ｗｔ％〜５０ｗｔ％であることが好ましい。
【００１８】
本発明に係る第１ないし第３のいずれかの樹脂組成物において、硬化剤として酸無水物を含むことが好ましい。この場合、他の硬化剤より混合物粘度が低くできるため、注型作業性が良い。また、他の硬化剤より主剤との反応性が低く、混合物が常温でゲル化（硬化反応）しにくいため、長時間注型作業ができる。
【００１９】
本発明に係る第１ないし第３のいずれかの樹脂組成物は、好ましくは、硬化物の熱変形温度が３５℃〜５５℃である。
【００２０】
本発明に係る可変抵抗器は、絶縁ケースと、表面に抵抗体が形成され、前記絶縁ケース内に、その表面がケースの内底部に対向するように収納された回路基板と、前記絶縁ケースの側面に取り囲まれた前記回路基板の裏面側に本発明に係る第１ないし第３のいずれかの樹脂組成物が充填されてなる可変抵抗器である。
【００２１】
本発明に係る可変抵抗器によれば、高温状態となるおそれがある可変抵抗器であっても、難燃性が高い樹脂組成物が使用されているから、高温に対する耐久性が高いとともに、電気絶縁性、耐ヒートショック性などの優れた特性を有する。
【発明の効果】
【００２２】
以上のように、本発明の樹脂組成物は、不要なガス発生の可能性が指摘されているハロゲンおよび赤リン系難燃剤を使用せずに、高い難燃性と、電気絶縁性、耐ヒートショック性、注型作業性、沈降安定性に優れた封止用素材などを提供できる。よって、本発明の樹脂組成物を用いた電子部品、特に高圧用電子部品、可変抵抗器は高い難燃性と、電気絶縁性、耐ヒートショック性などの優れた特性を有する。
【発明を実施するための最良の形態】
【００２３】
本発明の樹脂組成物は、ビスフェノールＡ型液状エポキシ樹脂、ダイマー酸変性エポキシ樹脂、酸無水物硬化剤、表面を脂肪酸処理した金属水酸化物の一例としての水酸化アルミニウム、および、表面処理していない金属水酸化物の一例としての水酸化アルミニウムを必須成分とする主剤として含有し、必要に応じて充填材、反応希釈剤、可撓性付与剤、難燃剤、カップリング剤、消泡剤、顔料など、一般的な添加剤を配合することができる。また、本発明の樹脂組成物は、ビスフェノールＡ型液状エポキシ樹脂、ダイマー酸変性エポキシ樹脂、表面を脂肪酸処理した金属水酸化物の一例としての水酸化アルミニウム、及び表面処理していない金属水酸化物の一例として水酸化アルミニウムを必須成分として含有し、必要に応じて充填材、反応性希釈剤、可撓性付与剤、難燃剤、カップリング剤、消泡剤、顔料など、一般的な添加剤を配合することができる。また、本発明の樹脂組成物は、ビスフェノールＡ型液状エポキシ樹脂、ダイマー酸変性エポキシ樹脂、表面を脂肪酸処理した金属水酸化物の一例としての水酸化アルミニウム、及び表面処理していない金属水酸化物の一例として水酸化アルミニウム、およびテトラゾール骨格を有する有機化合物の一例としてのビステトラゾールピペラジンを必須成分として含有し、必要に応じて充填材、反応性希釈剤、可撓性付与剤、難燃剤、カップリング剤、消泡剤、顔料など、一般的な添加剤を配合することができる。
【００２４】
本発明の樹脂組成物は、例えばフォーカスパックなど、高圧部品の中でも優れた耐ヒートショック性が必要とされる可変抵抗器などの電子部品の絶縁・封止に有用な注型樹脂であり、従来公知の方法により注型、硬化することができる。
【００２５】
図１に、本発明の樹脂組成物を封止剤として用いた可変抵抗器としてのフォーカスパックの一例を示している。このフォーカスパック１は、ケース２内に回路基板３を設けているとともに、出力電圧調整用の操作シャフト４，５が設けられている。回路基板３を封止するために、ケース２の裏面側の開口部から本発明の第１から第３のいずれかに係る注型樹脂組成物を充填してその樹脂による絶縁封止部６が形成されている。
【００２６】
本発明の樹脂組成物は、ハロゲン及び赤リン系難燃剤を使用しないで、高い難燃性を有し、電気絶縁性、耐ヒートショック性、注型作業性、沈降安定性のバランスに優れるという特徴を有するものである。
【００２７】
本発明に用いられるエポキシ樹脂は、ビスフェノールＡ型液状エポキシ樹脂、及び、ダイマー酸変性エポキシ樹脂であり、優れた電気絶縁性と耐ヒートショック性とを両立するために用いる。代表例として、ビスフェノールＡ型液状エポキシ樹脂は、ＥＰ−８２８（ジャパンエポキシレジン株式会社製）、ＡＥＲ２６０（旭化成エポキシ株式会社製）、ＥＰ−４１００（旭電化工業株式会社製）など、ダイマー酸変性エポキシ樹脂は、ＥＰ−８７１（ジャパンエポキシ株式会社製）、ＹＤ−１７１（東都化成株式会社製）などが挙げられる。
【００２８】
本発明に用いられる硬化剤としては、酸無水物硬化剤が好ましい。例えばメチルテトラヒドロ無水フタル酸、メチルヘキサヒドロ無水フタル酸、無水フタル酸、ヘキサヒドロ無水フタル酸、エンドメチレンテトラヒドロ無水フタル酸、ドデセニル無水コハク酸、オクテニル無水コハク酸などが挙げられる。これらは単独、もしくは２種類以上併用して使用できる。
【００２９】
本発明に用いられる水酸化アルミニウムは、表面を脂肪酸処理した水酸化アルミニウム及び、表面処理していない水酸化アルミニウムであり、水酸化アルミニウムとしては、一般に市販されている粉末状のものであれば特に制限はない。
【００３０】
表面を脂肪酸処理した水酸化アルミニウムに使用する脂肪酸は、例えば、ステアリン酸、パルミチン酸、ミリスチン酸、ラウリン酸、カプリン酸、カプリル酸、リノール酸、オレイン酸、ヤシ油など、一般的な脂肪酸を使用することができ、従来公知の処理方法により処理することができる。
【００３１】
この表面処理は水酸化アルミニウム粒子の表面にそれら脂肪酸が付着した状態となっていることである。
【００３２】
この表面に付着した脂肪酸が液状の樹脂に対する水酸化アルミニウム粒子の親和性を高めるから、分散媒となる液中への水酸化アルミニウムの各粒子の分散性が高いものとなって、各粉体は沈降しにくくなる。
【００３３】
本発明に用いられる表面を脂肪酸処理した水酸化アルミニウムの配合量は、４０ｐｈｒ〜３００ｐｈｒである。ｐｈｒはエポキシ樹脂１００に対する添加量（重量部）とする。
【００３４】
また、表面を脂肪酸処理した水酸化アルミニウムと表面処理していない水酸化アルミニウムとを混合した場合の本発明に用いられる水酸化アルミニウムの配合量は、表面を脂肪酸処理した水酸化アルミニウムの配合量が４０ｐｈｒ〜１５０ｐｈｒであり、かつ、表面を脂肪酸処理した水酸化アルミニウム及び、表面処理していない水酸化アルミニウムの合計配合量が１７５ｐｈｒ〜３００ｐｈｒである。ｐｈｒはエポキシ樹脂１００に対する添加量（重量部）とする。
【００３５】
表面を脂肪酸処理した水酸化アルミニウムが４０ｐｈｒより少ない場合、粉末成分が沈降しやすくなり（沈降安定性が低下し）、硬い沈降層を形成する。
【００３６】
さらに、表面を脂肪酸処理した水酸化アルミニウム及び、表面処理していない水酸化アルミニウムの合計配合量が１７５ｐｈｒより少ない場合は難燃性が低下し、３００ｐｈｒより多い場合は、粘度上昇により注型作業性が低下する。水酸化アルミニウムの合計配合量を２００ｐｈｒ〜２９０ｐｈｒの範囲とすることが、難燃性と注型作業性のバランスに特に優れるため、より好ましい。さらに、水酸化アルミニウムの合計配合量を２２０ｐｈｒ〜２７０ｐｈｒの範囲とすることが、難燃性と注型作業性のバランスに特に優れるため、より一層好ましい。
【００３７】
また、本願第３の発明におけるビスフェノールＡ型液状エポキシ樹脂、ダイマー酸変性エポキシ樹脂、表面を脂肪酸処理した金属水酸化物の一例としての水酸化アルミニウム、及び表面処理していない金属水酸化物の一例として水酸化アルミニウム、およびテトラゾール骨格を有する有機化合物を必須成分として含有する樹脂組成物におけるテトラゾール骨格を有する有機化合物は、例えば、ビステトラゾール・ピペラジン、ビステトラゾール・ジアンモニウム、ビステトラゾール・ジグアニジン、５−フェニルテトラゾール、アゾビステトラゾール・グアニジン、アゾビステトラゾール・ジアミノグアニジンなどを使用することができる。
【００３８】
本願第３の発明は、表面を脂肪酸処理した金属水酸化物の配合量が４０ｐｈｒ〜１５０ｐｈｒ、テトラゾール骨格を有する有機化合物が２０ｐｈｒ〜１００ｐｈｒ、前記表面を脂肪酸処理した金属酸化物、前記表面処理していない金属酸化物、および、テトラゾール骨格を有する有機化合物の合計配合量が１９５ｐｈｒ〜３００ｐｈｒである。
【００３９】
本発明品は、高い難燃性を有し、電気絶縁性、耐ヒートショック性、注型作業性、沈降安定性のバランスが優れるが、さらに好ましい発明の実施の形態としては、本発明に係る樹脂組成物が硬化したときの硬化物の熱変形温度を３５℃〜５５℃、すなわち３５℃以上で５５℃以下の範囲に含まれる温度とすることにより、特に、電気絶縁性と、耐ヒートショック性のバランスが優れたものが得られる。
【００４０】
本発明に係る樹脂組成物は、フォーカスパックなどの可変抵抗器に限定されて用いられるものでなく、高電圧印加が図られる部品であれば、その封止材や絶縁材として採用できる。本発明に係る樹脂組成物は、例えば、高圧パック、高圧トランスなどに用いることができる。
【００４１】
本発明において、金属水酸化物としては、水酸化マグネシウムなどを用いても良い。
【実施例１】
【００４２】
以下に、本願第１および第２の発明に係る実施例および比較例を表１，表２に基づいて説明するが、本発明はこれらに限定されるものではない。表１には、第１および第２本発明の複数の実施例（実施例１〜１３とする）の組成および特性測定の試験結果を示し、表２には、比較例（比較例１〜８とする）の組成および特性測定の試験結果を示す。なお、表１，表２において、主剤と硬化剤との各組成物ごとの数値の単位はｐｈｒ（エポキシ樹脂全体を１００とした場合の添加量（重量部））である。
【００４３】
【表１】
2004269852.tif 000003
【００４４】
【表２】
2004269852.tif 000004
なお、硬化物は、主剤と硬化剤とを混合後、１００℃で３時間熱硬化することにより得た。
【００４５】
また、各特性は、以下に示す測定方法により得た。
【００４６】
（１）難燃性；硬化物を１２７ｍｍ×１２．７ｍｍ、厚み３．２ｍｍの矩形板形状に加工し、ＵＬ９４Ｖの試験方法に従い測定した。ＵＬ９４Ｖの判定基準に従い、Ｖ−０、Ｖ−１、Ｖ−２、分類不可の４段階で判定した。Ｖ−０が最も難燃性が高く、Ｖ−１、Ｖ−２、分類不可の順に低下する。
【００４７】
（２）電気絶縁性；硬化物を１００ｍｍ×１００ｍｍ、厚み２ｍｍの矩形板形状に加工し、ＪＩＳ規格Ｋ６９１１の試験方法に従い、１００℃での体積抵抗率を測定した。判定は次の基準に従い実施した。
【００４８】
◎；１×１０１２Ω・ｃｍ以上
○；１×１０１１Ω・ｃｍ以上で１×１０１２Ω・ｃｍ未満
×；１×１０１１Ω・ｃｍ未満
（３）耐ヒートショック性；主剤と硬化剤とを混合したあと、６０ｍｍ×７０ｍｍ、高さ５ｍｍの蓋なし樹脂ケースに３５ｇ注型して熱硬化することにより試料を作製した。その試料を、−４０℃／２時間と１１０℃／２時間との冷熱サイクル中に放置し、注型樹脂硬化物または樹脂ケースにクラックが発生するサイクル数を目視観測した。判定は次の基準に従い実施した。
【００４９】
◎；１００サイクルでクラック発生せず
○；５１〜１００でクラック発生
×；０〜５０サイクルでクラック発生
（４）注型作業性；主剤と硬化剤とを混合し、ブルックフィールド社製粘度計ＲＶＤＶ−２＋（少量サンプルアダプタＳＳＡ１４／６Ｒ使用）にて、２５℃における粘度（混合物粘度）を測定した。判定は次の基準に従い実施した。
【００５０】
◎；１５Ｐａ・ｓ未満
○；１５Ｐａ・ｓ以上で２０Ｐａ・ｓ未満
×；２０Ｐａ・ｓ以上
（５）沈降安定性；主剤１００ｇを、容量１００ｍｌのガラス容器に入れ、密栓し、６０℃にて７日間放置後、室温に戻し、ガラス棒により硬い沈降層の有無を確認した。判定は次の基準に従い実施した。
【００５１】
◎；硬い沈降層なし
×；硬い沈降層あり
（６）熱変形温度；硬化物を１３ｍｍ×１３ｍｍ×１２７ｍｍの形状に加工し、ＡＳＴＭ  Ｄ６４８の試験方法に従い、荷重６６ｐｓｉで測定した。
【００５２】
実施例１〜１２；ビスフェノールＡ型液状エポキシ樹脂としてＥＰ−８２８（ジャパンエポキシレジン株式会社製）、ダイマー酸変性エポキシ樹脂としてＹＤ−１７１（東都化成株式会社製）、酸無水物硬化剤としてＭＴ−５００（新日本理化株式会社製）と、ＤＳＡ（三洋化成工業株式会社製）を１：１で混合したものを使用した。表面を脂肪酸処理した水酸化アルミニウムはＨ−３４ＨＬ（昭和電工株式会社製、同社製Ｈ−３４をヤシ油処理したもの、平均粒径４μｍ）、表面処理していない水酸化アルミニウムはＨ−３１（昭和電工株式会社製、平均粒径２０μｍ）を使用した。実施例６では、表面を脂肪酸処理した水酸化アルミニウムの別例として、Ｈ−３４（昭和電工株式会社製）をステアリン酸処理したものを使用した。
【００５３】
上記ビスフェノールＡ型液状エポキシ樹脂、ダイマー酸変性エポキシ樹脂、表面を脂肪酸処理した水酸化アルミニウム、表面処理していない水酸化アルミニウム、及び、シランカップリング剤ＳＨ６０４０（東レダウコーニングシリコーン株式会社製）１．５ｐｈｒ、消泡剤ＳＨ５５００（東レダウコーニングシリコーン株式会社製）０．０１ｐｈｒ、顔料１．０ｐｈｒを減圧攪拌することにより主剤を、上記酸無水物硬化剤に硬化促進剤ＨＤ−ＡＣＣ−４３（大都産業株式会社製）を攪拌溶解させることにより硬化剤を作製した。
【００５４】
実施例１〜１３より、ビスフェノールＡ型液状エポキシ樹脂、ダイマー酸変性エポキシ樹脂、酸無水物硬化剤、表面を脂肪酸処理した水酸化アルミニウム、表面処理していない水酸化アルミニウムを必須成分とし、表面を脂肪酸処理した水酸化アルミニウムの配合量が４０ｐｈｒ〜１５０ｐｈｒ、表面を脂肪酸処理した水酸化アルミニウム及び、表面処理していない水酸化アルミニウムの合計配合量が１７５ｐｈｒ〜３００ｐｈｒである樹脂組成物において、難燃性、電気絶縁性、耐ヒートショック性、注型作業性、沈降安定性のバランスに優れることがわかる。
【００５５】
また、熱変形温度が低下すると電気絶縁性が低下し、熱変形温度が上昇すると耐ヒートショック性が低下する傾向があるため、熱変形温度は３５℃〜５５℃の範囲が特に好ましいことがわかる。
【００５６】
比較例１および２；エポキシ樹脂として、ビスフェノールＡ型液状エポキシ樹脂のみ、またはダイマー酸変性エポキシ樹脂のみを使用した場合、電気絶縁性と耐ヒートショック性のバランスがくずれる。すなわち、ビスフェノールＡ型液状エポキシ樹脂のみ使用した場合、耐ヒートショック性が低下し、ダイマー酸変性エポキシ樹脂のみを使用した場合、電気絶縁性が低下する。
【００５７】
比較例３；表面を脂肪酸処理した水酸化アルミニウムを配合しない場合、沈降安定性が著しく低下する。
【００５８】
比較例４および５；表面を脂肪酸処理することにかえて水酸化アルミニウムの表面処理を、エポキシシラン処理、アクリルシラン処理に変更した場合、沈降安定性が著しく低下する。
【００５９】
比較例６および７；表面を脂肪酸処理した水酸化アルミニウム及び、表面処理していない水酸化アルミニウムの合計配合量が１７５ｐｈｒ未満の場合、難燃性が低下し、ＵＬ９４Ｖ−０が得られない。また、３００ｐｈｒを超えると、混合物粘度が上昇し、注型作業性が低下する。
【００６０】
比較例８；表面を脂肪酸処理した水酸化アルミニウムが３０ｐｈｒで、実施例１１と同様水酸化アルミニウムの合計量が２３２ｐｈｒの場合、沈降安定性が著しく低下する。
【実施例２】
【００６１】
以下に、本願第３の発明に係る実施例および比較例を表３，表４に基づいて説明するが、本発明はこれらに限定されるものではない。表３には、第３発明の複数の実施例（実施例２１〜２９とする）の組成および特性測定の試験結果を示し、表４には、比較例（比較例２１〜２５する）の組成および特性測定の試験結果を示す。なお、表１，表２において、主剤と硬化剤との各組成物ごとの数値の単位はｐｈｒ（エポキシ樹脂全体を１００とした場合の添加量（重量部））である。
【００６２】
【表３】
2004269852.tif 000005
【００６３】
【表４】
2004269852.tif 000006
この実施例２の欄において示す樹脂の硬化物は、主剤と硬化剤を混合後に真空脱泡し、１００℃で３時間熱硬化することにより得た。また、各特性は、以下に示す測定方法により得た。
（１）難燃性（分類）；硬化物を１２７ｍｍ×１２．７、厚み３．２ｍｍの矩形板形状に加工し、ＵＬ９４Ｖの試験方法に従い測定した。ＵＬ９４Ｖの判定基準に従い、Ｖ−０、Ｖ−１、Ｖ−２、分類不可の４段階で判定した。Ｖ−０が最も難燃性が高く、Ｖ−１、Ｖ−２、分類不可の順に低下する。
【００６４】
難燃性（燃焼時間）；硬化物を１２７ｍｍ×１２．７ｍｍ、厚み１．６の矩形板形状に加工し、ＵＬ９４Ｖの燃焼試験方法と同一の接炎条件で２０秒間の接炎を行ったときの、有炎燃焼時間（試料に炎がついている時間）を測定した。判定は次の基準に従い実施した。
◎；５秒未満
×；５秒以上
（２）電気絶縁性；硬化物を１００ｍｍ×１００ｍｍ、厚み２ｍｍの板形状に加工し、ＪＩＳ規格Ｋ６９１１の試験方法に従い、１００℃での体積抵抗率を測定した。判定は次の基準に従い実施した。
【００６５】
◎；１×１０１２Ω・ｃｍ以上
○；１×１０１１Ω・ｃｍ以上で１×１０１２Ω・ｃｍ未満
×；１×１０１１Ω・ｃｍ未満
（３）耐ヒートショック性；主剤と硬化剤とを混合したあと、６０ｍｍ×７０ｍｍ、高さ５ｍｍの蓋なし樹脂ケースに３５ｇ注型して熱硬化することにより試料を作製した。その試料を、−４０℃／２時間と１１０℃／２時間との冷熱サイクル中に放置し、注型樹脂硬化物または樹脂ケースにクラックが発生するサイクル数を目視観測した。判定は次の基準に従い実施した。
【００６６】
◎；１００サイクルでクラック発生せず
○；５１〜１００でクラック発生
×；０〜５０サイクルでクラック発生
（４）注型作業性；主剤と硬化剤とを混合し、ブルックフィールド社製粘度計ＲＶＤＶ−２＋（少量サンプルアダプタＳＳＡ１４／６Ｒ使用）にて、２５℃における粘度（混合物粘度）を測定した。判定は次の基準に従い実施した。
【００６７】
◎；１５Ｐａ・ｓ未満
○；１５Ｐａ・ｓ以上で２０Ｐａ・ｓ未満
×；２０Ｐａ・ｓ以上
（５）沈降安定性；主剤１００ｇを、容量１００ｍｌのガラス容器に入れ、密栓し、６０℃にて７日間放置後、室温に戻し、ガラス棒により硬い沈降層の有無を確認した。判定は次の基準に従い実施した。
【００６８】
◎；硬い沈降層なし
×；硬い沈降層あり
（６）熱変形温度；硬化物を１３ｍｍ×１３ｍｍ×１２７ｍｍの形状に加工し、ＡＳＴＭ  Ｄ６４８の試験方法に従い、荷重６６ｐｓｉで測定した。
【００６９】
実施例２１〜２９；エポキシ樹脂（Ａ）としてビスフェノールＡ型液状エポキシ樹脂ＥＰ−８２８（ジャパンエポキシレジン製）およびダイマー酸変性エポキシ樹脂ＹＤ−１７１（東都化成製）、水酸化アルミニウム（Ｂ）としてＨ−３４ＨＬ（昭和電工製）およびＨ−３１（昭和電工製）、テトラゾール骨格を有する有機化合物（Ｃ）としてビステトラゾールピペラジン（セルテトラＢＨＴ−ＰＩＰＥ、永和化成工業製）、酸無水物（Ｄ）としてＭＴ−５００（新日本理化製）およびＤＳＡ（三洋化成工業株式会社製）、硬化促進剤（Ｅ）としてＨＤ−ＡＣＣ−４３（大都産業製）を使用した。
【００７０】
上記（Ａ）、（Ｂ）、（Ｃ）、及び、シランカップリング剤ＳＨ６０４０（東レダウコーニング製）、消泡剤ＳＨ５５００（東レダウコーニング製）、顔料を減圧攪拌することにより主剤を、上記（Ｄ）、（Ｅ）を攪拌溶解させることにより硬化剤を作製した。
【００７１】
実施例２１〜２７より、ビスフェノールＡ型液状エポキシ樹脂、ダイマー酸変性エポキシ樹脂、表面を脂肪酸処理した金属水酸化物、表面処理していない金属酸化物、およびテトラゾール骨格を有する有機化合物を必須成分とし、表面を脂肪酸処理した金属水酸化物の配合量が４０ｐｈｒ〜１５０ｐｈｒ、テトラゾール骨格を有する有機化合物が２０ｐｈｒ〜１００ｐｈｒ、前記表面を脂肪酸処理した金属酸化物、前記表面処理していない金属酸化物、および、テトラゾール骨格を有する有機化合物の合計配合量が１９５ｐｈｒ〜３００ｐｈｒである樹脂組成物は、燃焼時間が５秒未満であり、難燃性に優れることがわかる。
【００７２】
比較例２１；表面を脂肪酸処理した金属水酸化物が４０ｐｈｒ未満であるため、沈降安定性が低下する。
【００７３】
比較例２２；テトラゾール骨格を有する有機化合物を含まないため、燃焼時間が５秒以上となり、難燃性が低下する。
【００７４】
比較例２３；テトラゾール骨格を有する有機化合物が２０ｐｈｒ未満であるため、燃焼時間が５秒以上となり、難燃性が低下する。
【００７５】
比較例２４；テトラゾール骨格を有する有機化合物が１００ｐｈｒを越えるため、混合物粘度が上昇し、注型作業性が低下する。
【００７６】
比較例２５；表面を脂肪酸処理した金属水酸化物、表面処理していない金属酸化物、及びテトラゾール骨格を有する有機化合物の合計配合量が１９５ｐｈｒ未満であるため、難燃性の分類がＶ−１となる。
【００７７】
比較例２６；表面を脂肪酸処理した金属水酸化物、表面処理していない金属酸化物、及びテトラゾール骨格を有する有機化合物の合計配合量が３００ｐｈｒを超えるため、混合物粘度が上昇し、注型作業性が低下する。
【実施例３】
【００７８】
以下に、可変抵抗器の一例としてのフォーカスパックについて、図１に基づいて説明する。
【００７９】
図１に示されるフォーカスパック１は、一面開口状の絶縁ケース２を備えている。絶縁ケース２の内周面に形成された段部７に、アルミナなどからなる絶縁性基板３が、その表面をケースの内底部に向けて接着固定されている。基板３の裏面側には本発明の第１から第３のいずれかの樹脂組成物からなるエポキシ系の樹脂６がモールドされ、基板３と外部との間が確実に絶縁されている。ケースの前面部には複数の軸受孔８，９が設けられ、これら軸受孔８，９にそれぞれ回転軸４，５が回転可能に軸受けされている。
【００８０】
基板３の表面には、図示しないが、フォーカス電圧の出力端子電極、スクリーン電圧の出力端子電極、フォーカス電圧調整用の可変抵抗部とスクリーン電圧調整用の可変抵抗部とを有する抵抗体、この抵抗体に導通した入力端子電極およびアース端子電極等が配置されている。各回転軸４，５と一体回転するとともに二つの接触子を備える各摺動子１０，１１の一方の接触子は出力端子電極と導通する中心電極（図示せず）に接触し、他方の接触子が円弧状の可変抵抗部上を摺動するように配置されている。上記入力端子電極およびアース端子電極はそれぞれ高電圧入力端子およびアース端子（いずれも図示せず）と接続されている。
【００８１】
回転軸４，５は、絶縁性樹脂で一体成形されたものであり、軸受孔８，９にそれぞれ回転自在に挿通された軸部１２，１３を備えている。軸部１２，１３には、軸部１２，１３の先端面にドライバーなどの工具が係合する十字状の係合穴１４，１５が形成されている。
【００８２】
基板３の裏面側を封止している本発明に係る樹脂組成物からなる樹脂６は、封止用樹脂としての特性に優れ、さらに難燃性が高いため、高温状態となるフォーカスパック１に用いられる樹脂として適している。
【図面の簡単な説明】
【００８３】
【図１】本発明に係る高圧部品注型用樹脂を充填した高圧部品の一例としてのフォーカスパックを示す断面図
【符号の説明】
【００８４】
６      樹脂による絶縁封止部
【図１】
2004269852.tif 000007